(57)【要約】      （修正有）【課題】良好な面疲労強度を有する鋼製の浸炭部品又は浸炭窒化部品の提供。【解決手段】粗さ曲線の最大高さ粗さＲｚが６〜１０μｍ、粗さ曲線の平均線を基準とし、平均線を超えてから「平均線＋１μｍ」を超えた場合を１山として、山の数Ｐｃが５ヶ／ｍｍ以上かつ表層部のビッカース硬さが８００以上である鋼製の浸炭部品又は浸炭窒化部品。表層部の組織はマルテンサイトと残留オーステナイトの混合組織であり、適切な鋼組成であることが好ましい。【選択図】図６
2008057017.tif 000002
【特許請求の範囲】
【請求項１】
浸炭部品又は浸炭窒化部品であって、粗さ曲線の最大高さ粗さＲｚが６〜１０μｍ、粗さ曲線の平均線を基準とし、平均線を超えてから「平均線＋１μｍ」を超えた場合を１山として、山の数Ｐｃが５ヶ／ｍｍ以上かつ表層部のビッカース硬さが８００以上であることを特徴とする鋼製の浸炭部品又は浸炭窒化部品。
【請求項２】
浸炭部品又は浸炭窒化部品であって、粗さ曲線の最大高さ粗さＲｚが６〜１０μｍ、粗さ曲線の平均線を基準とし、平均線を超えてから「平均線＋１μｍ」を超えた場合を１山として、山の数Ｐｃが５ヶ／ｍｍ以上かつ表層部のビッカース硬さが８００以上で、更に、表層部の組織がマルテンサイトと残留オーステナイトの混合組織であることを特徴とする鋼製の浸炭部品又は浸炭窒化部品。
【請求項３】
生地が、質量％で、Ｃ：０．１〜０．３％、Ｓｉ：０．３〜１．５％、Ｍｎ：０．２〜１．５％、Ｓ：０．００３〜０．０５％、Ｃｒ：０．５〜３．０％、Ａｌ：０．０１〜０．０５％及びＮ：０．００８〜０．０２５％を含有し、残部はＦｅ及び不純物からなり、不純物中のＰ：０．０２５％以下、Ｔｉ：０．００５％以下及びＯ（酸素）：０．００２％以下の化学成分の鋼であることを特徴とする請求項１又は２に記載の鋼製の浸炭部品又は浸炭窒化部品。
【請求項４】
生地の鋼が、Ｆｅの一部に代えて、Ｍｏ：０．８％以下を含有する請求項３に記載の鋼製の浸炭部品又は浸炭窒化部品。
【請求項５】
生地の鋼が、Ｆｅの一部に代えて、Ｎｂ：０．０８％以下及びＶ：０．１５％以下のうちの１種又は２種を含有することを特徴とする請求項３又は４に記載の鋼製の浸炭部品又は浸炭窒化部品。
【発明の詳細な説明】
【技術分野】
【０００１】
本発明は、浸炭又は浸炭窒化を施して使用する鋼製の部品、つまり、鋼製の「浸炭部品」又は「浸炭窒化部品」に関する。より詳しくは、優れた面疲労強度を確保するために浸炭又は浸炭窒化を施して使用される歯車、プーリー及びシャフトなど鋼製の浸炭部品又は浸炭窒化部品に関する。
【背景技術】
【０００２】
従来、自動車や産業機械の歯車、プーリー及びシャフトなどの鋼製の部品（以下、「鋼製の部品」を単に「部品」ともいう。）は、ＪＩＳ規格のＳＣｒ４２０、ＳＣＭ４２０やＳＮＣＭ４２０などの機械構造用合金鋼を素材として、浸炭焼入れ又は浸炭窒化焼入れを施し、その後、２００℃以下の焼戻しを行い、更に、必要に応じてショットピーニング処理を施すことにより、接触疲労強度、曲げ疲労強度や耐摩耗性など、それぞれの部品に要求される特性を確保することがなされていた。
【０００３】
しかしながら、近年、自動車の燃費向上やエンジンの高出力化への対応のために部品の軽量・小型化が進み、これに伴って、部品にかかる負荷、なかでも、部品表面に繰り返しかかる応力が飛躍的に増加する傾向にある。このため、産業界からは、部品における前記特性のうちでも特に接触疲労強度を高めたいとの要望が大きくなっている。
【０００４】
上記の「接触疲労」には「面疲労」、「線疲労」及び「点疲労」が含まれるが、実際には「線」接触や「点」接触になることはほとんどない。このため、接触疲労強度として「面疲労強度」を高めたいとの産業界からの要望が大きい。
【０００５】
なお、「ピッチング」は、面疲労の破壊形態の一つであり、歯車の歯面、プーリー及びシャフトにおける損傷形態は主にピッチングである。このため、ピッチング強度を向上させることが、上記の面疲労強度の向上、つまり、接触疲労強度の向上に対応することになるので、以下、「面疲労」としての「ピッチング」について説明し、「ピッチング強度」を「面疲労強度」という。
【０００６】
上記、産業界からの要望に対しては、従来、部品の面疲労強度を向上させるために、浸炭焼入れ又は浸炭窒化焼入れを施した部品に対して、
・表面粗さを小さくすること、
・部品表層部の硬さを上昇させること、
・不完全焼入れ層を低減すること、
などの対策が講じられ、例えば、特許文献１〜３に面疲労強度に優れた歯車やその製造方法に関する技術が提案されている。
【０００７】
すなわち、特許文献１には、機械構造用鋼を歯切り加工した後、必要に応じて、シェービング加工を施し、次いで浸炭処理及び／又は窒化処理と焼入・焼戻処理により表面硬化し、更に、必要に応じてショットピーニング処理した後、歯面を粗さ（Ｒmax）０．３μｍ以上、２μｍ以下にバレル研磨加工するか、或いは、機械構造用鋼を歯切り加工した後、必要に応じて、シェービング加工を施し、その後、歯面を粗さ（Ｒmax）０．３μｍ以上２μｍ以下にバレル研磨加工し、次いで浸炭処理及び／又は窒化処理と焼入・焼戻処理により表面硬化する「高接触疲労強度歯車の製造方法」が開示されている。
【０００８】
また、特許文献２には、特定の化学組成からなり、表面の圧縮残留応力が４００ＭＰａ以上で、不完全焼入れ層が５μｍ以上１５μｍ以下、表面粗さＲmaxが４．５μｍ以下で、表面粗さ分布の非対称性パラメータであるひずみ度Ｓｋ値が「−１．２≦Ｓｋ＜−０．５」であり、表面での残留オーステナイトの面積率が１０％以下である「歯元疲労寿命及び接触疲労寿命強度に優れた歯車」が開示されている。
【０００９】
更に、特許文献３には、表面硬化処理を施された歯車であって、この歯車に組み合わされる歯車との歯元側歯当たり位置より歯元側から、少なくとも歯元側歯当たり位置まで、少なくとも０．２ｍｍ深さまでの加工硬化層が設けられており、必要に応じて、加工硬化層表面の粗さＲmaxが３μｍ以下である「高接触疲労寿命歯車」とその「製造方法」が開示されている。
【００１０】
【特許文献１】特開平６−２４６５４８号公報
【特許文献２】特開２００２−１２１６４４号公報
【特許文献３】特開平１１−２３０３１２号公報
【発明の開示】
【発明が解決しようとする課題】
【００１１】
前述の特許文献１〜３で開示された技術は、各実施例に示されているとおり、歯車の面疲労強度を高めることができる技術ではある。しかしながら、これらの技術はいずれも、近年、産業界から要望されている部品の軽量化、小型化、高応力負荷化に対応できる面疲労強度を得ることができないものであった。
【００１２】
そこで、本発明の目的は、部品の軽量化、小型化、高応力負荷化の要求に十分応えることができる鋼製の浸炭部品又は浸炭窒化部品を提供することである。なお、本発明における面疲労強度の目標は、後述するローラーピッチング試験の評価で３５００ＭＰａ以上の面疲労強度を有することとした。
【課題を解決するための手段】
【００１３】
本発明者らは、前記した課題を解決するためには、第一に表層部の制御が重要であるとの着想の下、表面粗さに着目した調査・研究を重ね、更に、それに付帯する条件について種々の検討を行った。その結果、先ず、下記（ａ）〜（ｄ）の知見を得た。
【００１４】
（ａ）面疲労強度の向上にはピッチングの発生を抑制する必要があるが、ピッチングの起点となる亀裂は接触の初期に発生し、それが徐々に伝播して部品の破損に至る。したがって、ピッチングの発生を抑止して大きな面疲労強度を確保するためには、接触の初期に部品の表層部を摩耗させて、亀裂を消滅させればよい。
【００１５】
（ｂ）接触初期の摩耗速度を大きくして早い時期に摩耗させるためには、表面粗さを大きくすればよい。
【００１６】
（ｃ）上記（ｂ）の「表面粗さ」としては、例えば、ＪＩＳ規格の算術平均粗さＲａのような平均粗さよりも、最大高さ粗さＲｚのような粗さの最大値について、その値を大きくするのがよい。但し、単に表面粗さを大きくするだけでは、局所的な応力の上昇が生じることが推測され、実際に、この場合には、ピッチングの起点となる初期亀裂が大きくなり、却って面疲労強度が低下してしまう。しかしながら、表面粗さを大きくし、しかも、初期に接触する部分を多くすれば、局所的な応力上昇を抑制できるので、面疲労強度を大幅に高めることができる。
【００１７】
（ｄ）部品表層部の硬さが低い場合には、上記（ａ）〜（ｃ）に基づいた手法を用いても、早期に摩耗量を上回る長さの亀裂が発生、伝播して部品の破損に至ってしまう。このため、部品表層部の硬さは上昇させておく必要がある。
【００１８】
次に、本発明者らは、格段に優れた面疲労強度を得るための組織と鋼組成の条件についても調査・研究を重ね、その結果、下記（ｅ）及び（ｆ）の知見を得た。
【００１９】
（ｅ）部品表層部の組織において、マルテンサイトに較べて軟質であるパーライトやベイナイトの混在を抑制することで、更に面疲労強度を高めることができる。一方、残留オーステナイトも軟質であるが、部品表層部では部品接触時にマルテンサイトに変態するため、あまり悪影響を与えない。
【００２０】
（ｆ）部品接触時に温度が上昇するため、表層部の硬さが低下しやすい。このため、生地の鋼の化学組成は、焼戻し軟化抵抗を高める元素であるＳｉやＭｏの含有量を高めることが有効である。
【００２１】
本発明は、上記の知見に基づいて完成されたものであり、その要旨は、下記（１）〜（５）に示す鋼製の浸炭部品又は浸炭窒化部品にある。
【００２２】
（１）浸炭部品又は浸炭窒化部品であって、粗さ曲線の最大高さ粗さＲｚが６〜１０μｍ、粗さ曲線の平均線を基準とし、平均線を超えてから「平均線＋１μｍ」を超えた場合を１山として、山の数Ｐｃが５ヶ／ｍｍ以上かつ表層部のビッカース硬さが８００以上であることを特徴とする鋼製の浸炭部品又は浸炭窒化部品。
【００２３】
（２）浸炭部品又は浸炭窒化部品であって、粗さ曲線の最大高さ粗さＲｚが６〜１０μｍ、粗さ曲線の平均線を基準とし、平均線を超えてから「平均線＋１μｍ」を超えた場合を１山として、山の数Ｐｃが５ヶ／ｍｍ以上かつ表層部のビッカース硬さが８００以上で、更に、表層部の組織がマルテンサイトと残留オーステナイトの混合組織であることを特徴とする鋼製の浸炭部品又は浸炭窒化部品。
【００２４】
（３）生地が、質量％で、Ｃ：０．１〜０．３％、Ｓｉ：０．３〜１．５％、Ｍｎ：０．２〜１．５％、Ｓ：０．００３〜０．０５％、Ｃｒ：０．５〜３．０％、Ａｌ：０．０１〜０．０５％及びＮ：０．００８〜０．０２５％を含有し、残部はＦｅ及び不純物からなり、不純物中のＰ：０．０２５％以下、Ｔｉ：０．００５％以下及びＯ（酸素）：０．００２％以下の化学成分の鋼であることを特徴とする上記（１）又は（２）に記載の鋼製の浸炭部品又は浸炭窒化部品。
【００２５】
（４）生地の鋼が、Ｆｅの一部に代えて、Ｍｏ：０．８％以下を含有する上記（３）に記載の鋼製の浸炭部品又は浸炭窒化部品。
【００２６】
（５）生地の鋼が、Ｆｅの一部に代えて、Ｎｂ：０．０８％以下及びＶ：０．１５％以下のうちの１種又は２種を含有することを特徴とする上記（３）又は（４）に記載の鋼製の浸炭部品又は浸炭窒化部品。
【００２７】
なお、「粗さ曲線の平均線を基準とし、平均線を超えてから「平均線＋１μｍ」を超えた場合を１山とする」とは、図１に示すように、粗さ曲線において新たに平均線を超える場合にリセットを行い、その後「平均線＋１μｍ」を超える場合があれば、これを１山として計数するものである。したがって、リセット後に一旦「平均線＋１μｍ」を超えてしまえば、その後に「平均線＋１μｍ」より低くなる場合があっても、平均線を下回って再度リセットされない限り「１山」としてカウントする。
【００２８】
「表層部のビッカース硬さ」とは、JIS Z 2244(2003)における「ビッカース硬さ試験−試験方法」に準拠して、部品の最表面から０．０３ｍｍの位置で試験力を１．９６１Ｎとして任意に１０点測定した場合の算術平均値を指す。
【００２９】
また、「表層部の組織」とは、部品を切断し、切断面を鏡面研磨してナイタールで腐食し、光学顕微鏡によって、部品の最表面が視野の長辺端部になるようにし、部品内部を含むように、倍率４００倍で各視野の大きさを０．２２ｍｍ×０．１５ｍｍとして４視野撮影して観察した「組織」を指す。なお、上記の「組織」には、セメンタイトを始めとする炭化物或いは窒化物などの所謂「析出物」は含まないものとする。
【００３０】
以下、上記（１）〜（５）の鋼製の浸炭部品又は浸炭窒化部品に係る発明を、それぞれ、「本発明（１）」〜「本発明（５）」という。また、総称して「本発明」ということがある。
【発明の効果】
【００３１】
本発明の鋼製の浸炭部品又は浸炭窒化部品は、良好な面疲労強度を有するので、自動車や産業機械の歯車、プーリー及びシャフトなどに用いることができる。
【発明を実施するための最良の形態】
【００３２】
以下、本発明の各要件について詳しく説明する。なお、化学成分の含有量の「％」は「質量％」を意味する。
【００３３】
（Ａ）粗さ曲線
本発明者らの検討によって、本発明に係る鋼製の浸炭部品又は浸炭窒化部品は、先ず、粗さ曲線の最大高さ粗さＲｚが６〜１０μｍで、また、粗さ曲線の平均線を基準とし、平均線を超えてから「平均線＋１μｍ」を超えた場合を１山として（図１参照）、山の数Ｐｃが５ヶ／ｍｍ以上でなければならないことが明らかになった。
【００３４】
以下、上記の事項について詳しく説明する。
【００３５】
面疲労は、接触部近傍の局所的な状態に大きく影響されることが知られており、従来、表面粗さの低減が面疲労強度の向上に有効であるといわれてきた。しかしながら、表面粗さ低減による面疲労強度向上では、産業界からの要望である前述した部品の軽量化、小型化、高応力負荷化に対応できる面疲労強度の確保に対して不十分である。  
そこで、本発明者らは、表面粗さを低減することなく、面疲労強度を向上させるという、従来とは異なる視点にたって、以下に示す検討を行った。
【００３６】
先ず、表１に示す鋼α及び鋼βを１５０ｋｇ真空溶解炉で溶解した後、インゴットに鋳造した。
【００３７】
【表１】
2008057017.tif 000003
【００３８】
各インゴットを１２５０℃で８時間加熱し、一旦室温まで冷却した後、再度１２５０℃で３０分加熱し、仕上げ温度を９５０℃以上として熱間鍛造して、直径３５ｍｍの丸棒を得た。
【００３９】
次いで、上記の直径が３５ｍｍの各丸棒に、９２０℃で１時間保持して室温まで放冷する処理を行った後、機械加工により図２に示す形状のローラーピッチング試験用小ローラーを作製した。
【００４０】
上記のローラーピッチング試験用小ローラーには、ガス浸炭炉を用いて、図３に示す条件で浸炭焼入れを行い、次いで、１７０℃で２時間の焼戻しを行った後、熱処理ひずみを除く目的で、つかみ部の仕上げ加工を行った。
【００４１】
更に、上記の浸炭焼入れ・焼戻しを行ったローラーピッチング試験用小ローラーの試験部には、表２の表面仕上げ条件Ａ〜Ｉの処理を施した。
【００４２】
すなわち、研削量が５０μｍの研削（表面仕上げ条件Ａ〜Ｆ）、１段目のショットピーニング（表面仕上げ条件Ｂ〜Ｉ）、２段目のショットピーニング（表面仕上げ条件Ｄ〜Ｉ）、研磨量が５μｍの研磨（表面仕上げ条件Ｈ）と１０μｍの研磨（表面仕上げ条件Ｉ）の処理を行った。なお、上記のショットピーニングには、直圧式ショットピーニング装置を用いた。
【００４３】
【表２】
2008057017.tif 000004
【００４４】
上記のようにして作製したローラーピッチング試験用小ローラーの試験部の表面粗さをJIS B 0601(2001)で規定される方法に準拠し、次に示す条件で測定した。
【００４５】
・測定方向：試験片軸方向、
・評価長さ：４．０ｍｍ（Ｒｚを求める場合の基準長さ：０．８ｍｍ）、
・測定回数：各５回、
・カットオフ値：０．８ｍｍ、
・測定項目：Ｒａ（算術平均粗さ）及びＲｚ（最大高さ粗さ）。
【００４６】
次いで、上記のようにして得たローラーピッチング試験用小ローラー及び表３に示す鋼γを素材とし、図４に示す形状、すなわち、直径が１３０ｍｍで、接触部のＲ形状が１５０ｍｍＲの形状のローラーピッチング試験用大ローラーを用いて、表４に示した条件でローラーピッチング試験を行った。
【００４７】
なお、上記ローラーピッチング試験用大ローラーは一般的な製造工程、つまり、「焼きならし、試験片加工、ガス浸炭炉による共析浸炭、低温焼戻し及び研磨」の工程によって作製したもので、Ｒｚは１．２μｍである。
【００４８】
【表３】
2008057017.tif 000005
【００４９】
【表４】
2008057017.tif 000006
【００５０】
各試験番号について、ローラーピッチング試験における試験数は６とし、縦軸に面圧、横軸にピッチング発生までの繰り返し数をとったＳ−Ｎ線図を作成し、繰り返し数２．０×１０7回での面圧を、面疲労強度とした。なお、小ローラーの試験部の表面が損傷している箇所のうちで、最大のものの面積が１ｍｍ2以上になった場合をピッチング発生とした。
【００５１】
表５に、上記の各試験結果をまとめて、表面仕上げ条件とともに示す。
【００５２】
また、面疲労強度と算術平均粗さＲａの関係を図５に、面疲労強度と最大高さ粗さＲｚの関係を図６に示す。
【００５３】
なお、本発明における面疲労強度は、鋼組成がJIS G 4053(2003)に規定されたＳＣＭ４２０の規格を満たす鋼βを用いて表面仕上げ条件Ａで処理した場合の面疲労強度（表５の試験番号１０の面疲労強度）である２５００ＭＰａを４０％以上上回ること、すなわち、３５００ＭＰａ以上であることを目標とし、面疲労強度が目標とする３５００ＭＰａ以上の場合に、耐面疲労特性に優れるものとした。
【００５４】
【表５】
2008057017.tif 000007
【００５５】
表５中に示したローラーピッチング試験結果並びに図５及び図６から、最大高さ粗さＲｚが６〜１０μｍの場合に大きな面疲労強度が得られる場合のあることが分かる。
【００５６】
しかしながら、図６にみられるように、最大高さ粗さＲｚが６〜１０μｍの範囲であっても面疲労強度が低い場合があるため、粗さ曲線の山の数を測定した。ここで山の数に着目したのは、先に説明したように、ピッチングの発生機構を調査した結果、表面粗さを大きくすると、ピッチングの起点となる初期亀裂が大きくなり、かえって面疲労強度が低下してしまうが、初期に接触する部分を多くすることで、局所的な応力上昇を抑制でき、その結果、面疲労強度が大幅に向上することを見出したためである。
【００５７】
なお、山の数の測定には、上記した表面粗さの測定によって得られた粗さ曲線を用い、粗さ曲線において新たに平均線を超える場合にリセットを行い、その後「平均線＋１μｍ」を超える場合があれば、これを１山として計数し、長さ１ｍｍあたりの平均の山の数を、本発明における山の数Ｐｃとした。なお、既に述べたように、リセットした後に一旦「平均線＋１μｍ」を超えてしまえば、その後に「平均線＋１μｍ」より低くなる場合があっても、平均線を下回って再度リセットされない限り「１山」としてカウントした（図１参照）。
【００５８】
表５には、上記のようにして測定した山の数Ｐｃも併せて示した。
【００５９】
また、図７に、最大高さ粗さＲｚが６〜１０μｍの範囲であった試験結果について、山の数と面疲労強度の関係を示した。この図７から、山の数が５ヶ／ｍｍ以上であれば、常に高い面疲労強度を得られることが分かる。
【００６０】
なお、上記で規定した表面粗さを得る方法については、いずれの方法でもよく、特に規定しないが、例えば、所謂「ショットピーニング肌」をその表面肌とする部品の場合には、以下に示す〈１〉〜〈３〉の手順によって得ることができる。
【００６１】
〈１〉Ｍｎ、Ｃｒ及びＭｏの含有量をそれぞれ、Ｍｎ（％）、Ｃｒ（％）及びＭｏ（％）としたときに、Ｍｎ（％）＋Ｃｒ（％）＋２Ｍｏ（％）が２．０以上である鋼材を用い、図３に示した条件で浸炭焼入れし、その後、１６０〜１８０℃で１〜２時間の条件で焼戻しする。
〈２〉表層を３０〜６０μｍ研削する。
〈３〉ショットピーニングを下記の２段階に分けて行う。
・１段目：投射材の種類：高炭素鋼、
投射材の直径（ショット粒の粒径）：０．６〜１．０ｍｍ、
投射材の硬さ：ビッカース硬さで７００〜８００、
投射圧力：０．２５〜０．３５ＭＰａ、
カバレージ：１５０〜３００％、
投射距離：１００〜１５０ｍｍ。
・２段目：投射材の種類：高炭素鋼、
投射材の直径：０．１〜０．２ｍｍ、
投射材の硬さ：ビッカース硬さで７００〜８００、
投射圧力：０．４〜０．６ＭＰａ、
カバレージ：４００〜５５０％、
投射距離：１００〜１５０ｍｍ。
【００６２】
（Ｂ）表層部の硬さ
本発明者らは、上記（Ａ）項で規定した表面粗さの効果を最大限に発揮させることを目的に、表層部の硬さについて着目して、調査・研究を重ねた。その結果、本発明に係る鋼製の浸炭部品又は浸炭窒化部品は、表層部のビッカース硬さが８００以上でなければならないことが明らかになった。
【００６３】
以下、上記の事項について詳しく説明する。
【００６４】
先ず、表６に示す鋼σ及び鋼εを１５０ｋｇ真空溶解炉で溶解した後、インゴットに鋳造した。
【００６５】
【表６】
2008057017.tif 000008
【００６６】
各インゴットを１２５０℃で８時間加熱し、一旦室温まで冷却した後、再度１２５０℃で３０分加熱し、仕上げ温度を９５０℃以上として熱間鍛造して、直径３５ｍｍの丸棒を得た。
【００６７】
次いで、上記の直径が３５ｍｍの各丸棒に、９２０℃で１時間保持して室温まで放冷する処理を行なった後、機械加工により図２に示す形状のローラーピッチング試験用小ローラーを作製した。
【００６８】
上記のローラーピッチング試験用小ローラーには、ガス浸炭炉を用いて、図３、図８及び図９に示す条件で浸炭焼入れを行い、次いで、１７０℃で２時間の焼戻しを行った後、熱処理ひずみを除く目的で、つかみ部の仕上げ加工を行った。なお、図８及び図９における−８０℃で２時間保持する処理は、表層部の残留オーステナイトを減少させ、高硬度化を目的とする所謂「サブゼロ処理」である。
【００６９】
更に、上記の浸炭焼入れ・焼戻しを行ったローラーピッチング試験用小ローラーの試験部には、表７の表面仕上げ条件Ｊ〜Ｌの処理を施した。
【００７０】
すなわち、表面仕上げ条件Ｊ〜Ｌについて、いずれも研削量が５０μｍの研削を施した後、表面仕上げ条件Ｋ及びＬについては、直圧式ショットピーニング装置を用いて、１段目のショットピーニング及び２段目のショットピーニングを行った。一方、表面仕上げ条件Ｊについては、ショットピーニングを施さずに＃２４０と＃１２００の研磨紙を組み合わせて研磨を行い、前記（Ａ）項で規定した表面粗さ及び山の数Ｐｃが得られるように調整した。なお、上記の表７における表面仕上げ条件Ｋ及びＬは、前記した表２中の表面仕上げ条件Ｅ及びＦと同じ処理である。
【００７１】
【表７】
2008057017.tif 000009
【００７２】
上記のようにして作製したローラーピッチング試験用小ローラーの試験部の表面粗さをJIS B 0601(2001)で規定される方法に準拠し、前記（Ａ）項に記載と同様の条件で測定するとともに、粗さ曲線を用いて本発明で定義した山の数Ｐｃを測定した。
【００７３】
また、ローラーピッチング試験用小ローラーの試験部の表層部のビッカース硬さを、JIS Z 2244(2003)における「ビッカース硬さ試験−試験方法」に準拠して、次の方法で測定した。
【００７４】
すなわち、前記試験部を小ローラーの軸方向に垂直な面で切断し、その切断面を鏡面研磨して試験部の最表面から０．０３ｍｍの位置で、試験力を１．９６１Ｎとして１０ヶ所測定し、その算術平均値を表層部のビッカース硬さとした。
【００７５】
更に、前記のようにして得たローラーピッチング試験用小ローラー及び表３に示す鋼γを素材として、一般的な製造工程、つまり、「焼きならし、試験片加工、ガス浸炭炉による共析浸炭、低温焼戻し及び研磨」の工程によって作製した図４に示す形状、すなわち、直径が１３０ｍｍで、接触部のＲ形状が１５０ｍｍＲの形状で、また、Ｒｚが１．２μｍで山の数が０ヶ／ｍｍのローラーピッチング試験用大ローラーを用いて、表４に示した条件で、ローラーピッチング試験を行った。
【００７６】
すなわち、各試験番号について、ローラーピッチング試験における試験数は６とし、縦軸に面圧、横軸にピッチング発生までの繰り返し数をとったＳ−Ｎ線図を作成し、繰り返し数２．０×１０7回での面圧を、面疲労強度とした。なお、小ローラーの試験部の表面が損傷している箇所のうちで、最大のものの面積が１ｍｍ2以上になった場合をピッチング発生とした。
【００７７】
表８に、上記の各試験結果をまとめて、熱処理条件及び表面仕上げ条件とともに示す。
【００７８】
【表８】
2008057017.tif 000010
【００７９】
表８中に示したローラーピッチング試験結果から、表層部の硬さがビッカース硬さで８００以上の場合に、本発明で目標としている３５００ＭＰａ以上の面疲労強度が得られることが分かる。
【００８０】
なお、ビッカース硬さで８００以上の表層部の硬さは、例えば、以下に示す〈４〉〜〈５〉の手順、或いは、〈６〉〜〈８〉の手順によって得ることができる。
【００８１】
〈４〉Ｍｎ、Ｃｒ及びＭｏの含有量をそれぞれ、Ｍｎ（％）、Ｃｒ（％）及びＭｏ（％）としたときに、Ｍｎ（％）＋Ｃｒ（％）＋２Ｍｏ（％）が２．０以上である鋼材を用い、図８或いは図９に示した条件で熱処理し、その後、１６０〜１８０℃で１〜２時間の条件で焼戻しする。
〈５〉表層を３０〜６０μｍ研削する。
【００８２】
〈６〉Ｍｎ、Ｃｒ及びＭｏの含有量をそれぞれ、Ｍｎ（％）、Ｃｒ（％）及びＭｏ（％）としたときに、Ｍｎ（％）＋Ｃｒ（％）＋２Ｍｏ（％）が２．０以上である鋼材を用い、図３に示した条件で浸炭焼入れし、その後、１６０〜１８０℃で１〜２時間の条件で焼戻しする。
〈７〉表層を３０〜６０μｍ研削する。
〈８〉ショットピーニングを下記の条件範囲で行う。
投射材の種類：高炭素鋼又は超硬、
投射材の直径（ショット粒の粒径）：０．１〜１．０ｍｍ、
投射材の硬さ：ビッカース硬さで７００〜１５００、
投射圧力：０．３〜０．６ＭＰａ、
カバレージ：２００〜５５０％、
投射距離：１００〜１５０ｍｍ。
【００８３】
以上、（Ａ）項及び（Ｂ）項で述べたことから、本発明（１）に係る鋼製の浸炭部品又は浸炭窒化部品は、粗さ曲線の最大高さ粗さＲｚが６〜１０μｍ、粗さ曲線の平均線を基準とし、平均線を超えてから「平均線＋１μｍ」を超えた場合を１山として、山の数Ｐｃが５ヶ／ｍｍ以上かつ表層部のビッカース硬さが８００以上であることと規定した。
【００８４】
（Ｃ）表層部の組織
本発明者らは、面疲労強度をより高めることを目的に、表層部の組織について調査を行った。その結果、本発明に係る鋼製の浸炭部品又は浸炭窒化部品は、前記（Ａ）項及び（Ｂ）項における規定に加えて、表層部の組織がマルテンサイトと残留オーステナイトの混合組織からなる場合に、更に一層大きな面疲労強度を有することが明らかになった。
【００８５】
以下、上記の事項について詳しく説明する。
【００８６】
表１に示した鋼β及び表６に示した鋼σの、９２０℃で１時間保持して室温まで放冷する処理を行なった直径が３５ｍｍの丸棒から、それぞれ前記（Ａ）項及び（Ｂ）項で述べた機械加工によって作製した図２に示す形状のローラーピッチング試験用小ローラーに対して、ガス浸炭炉を用いた浸炭焼入れを行った後、１７０℃で２時間焼戻しを行った。なお、浸炭条件は図３と同じ条件としたが、焼入れ（油冷）は、油温を８０℃、１２０℃、１６０℃の３水準で行った。
【００８７】
なお、焼戻しを行った後は、熱処理ひずみを除く目的で、つかみ部の仕上げ加工を行った。
【００８８】
更に、上記の浸炭焼入れ・焼戻しを行ったローラーピッチング試験用小ローラーの試験部には、表２の表面仕上げ条件Ｅの処理を施した。
【００８９】
すなわち、研削量が５０μｍの研削を施した後、直圧式ショットピーニング装置を用いて、１段目のショットピーニング及び２段目のショットピーニングを行った。
【００９０】
上記のようにして作製したローラーピッチング試験用小ローラーの試験部の表面粗さをJIS B 0601(2001)で規定される方法に準拠し、前記（Ａ）項に記載と同様の条件で測定するとともに、粗さ曲線を用いて本発明で定義した山の数Ｐｃを測定した。
【００９１】
また、上記ローラーピッチング試験用小ローラーの試験部の表層部のビッカース硬さを、JIS Z 2244(2003)における「ビッカース硬さ試験−試験方法」に準拠して、前記（Ｂ）項に記載と同様の方法で測定した。
【００９２】
更に、ビッカース硬さを測定した試験片を、ナイタールで腐食してから、光学顕微鏡によって、試験片の最表面が視野の長辺端部になるようにし、部品内部を含むように、倍率４００倍で各視野の大きさを０．２２ｍｍ×０．１５ｍｍとして４視野撮影し、「表層部の組織」を調査した。
【００９３】
なお、上記の「組織」には、セメンタイトを始めとする炭化物或いは窒化物などの所謂「析出物」は含まないことは既に述べたとおりである。
【００９４】
高炭素鋼においては、パーライト及びベイナイトはマルテンサイトに較べて軟質であることから、「表層部の組織」にパーライト及びベイナイトが混在していないかを各視野の写真で調査した。
【００９５】
なお、パーライト及びベイナイトはマルテンサイトや残留オーステナイトに較べてナイタールによって濃く腐食される。このため、パーライト及びベイナイトとマルテンサイト及び残留オーステナイトとの判別は容易に行うことが可能である。
【００９６】
上記の各調査に加えて、前記のようにして得たローラーピッチング試験用小ローラー及び表３に示す鋼γを素材として、一般的な製造工程、つまり、「焼きならし、試験片加工、ガス浸炭炉による共析浸炭、低温焼戻し及び研磨」の工程によって作製した図４に示す形状、すなわち、直径が１３０ｍｍで、接触部のＲ形状が１５０ｍｍＲの形状で、また、Ｒｚが１．２μｍで山の数が０ヶ／ｍｍのローラーピッチング試験用大ローラーを用いて、表４に示した条件で、ローラーピッチング試験を行った。
【００９７】
すなわち、各試験番号について、ローラーピッチング試験における試験数は６とし、縦軸に面圧、横軸にピッチング発生までの繰り返し数をとったＳ−Ｎ線図を作成し、繰り返し数２．０×１０7回での面圧を、面疲労強度とした。なお、小ローラーの試験部の表面が損傷している箇所のうちで、最大のものの面積が１ｍｍ2以上になった場合をピッチング発生とした。
【００９８】
表９に、上記の各試験結果をまとめて、浸炭焼入れ時の油温、表面仕上げ条件とともに示す。
【００９９】
なお、表９において、「マルテンサイトと残留オーステナイト以外の組織」とは「ベイナイト」及び「パーライト」をいい、前述のとおり上記の「組織」にはセメンタイトを始めとする炭化物或いは窒化物などの所謂「析出物」は含まない。そして、「マルテンサイトと残留オーステナイト以外の組織が「なし」の場合とは、「マルテンサイトと残留オーステナイトの混合組織」であることを指す。
【０１００】
【表９】
2008057017.tif 000011
【０１０１】
表９中に示したローラーピッチング試験結果から、粗さ曲線の最大高さ粗さＲｚが６〜１０μｍ、粗さ曲線の平均線を基準とし、平均線を超えてから「平均線＋１μｍ」を超えた場合を１山として、山の数Ｐｃが５ヶ／ｍｍ以上かつ表層部のビッカース硬さが８００以上であることに加えて、更に、表層部の組織がマルテンサイト及び残留オーステナイトだけからなる場合、つまり、表層部の組織がマルテンサイトと残留オーステナイトの混合組織である場合に、より一層高い面疲労強度が得られることが分かる。
【０１０２】
なお、マルテンサイトと残留オーステナイトの混合組織からなる表層部の組織は、例えば、以下に示す〈９〉〜〈１０〉の手順によって得ることができる。
【０１０３】
〈９〉Ｍｎ、Ｃｒ及びＭｏの含有量をそれぞれ、Ｍｎ（％）、Ｃｒ（％）及びＭｏ（％）としたときに、Ｍｎ（％）＋Ｃｒ（％）＋２Ｍｏ（％）が２．２以上である鋼材を用い、油温が９０℃以下の油中に浸炭焼入れ或いは浸炭窒化焼入れする。
〈１０〉表層を３０〜６０μｍ研削する。
【０１０４】
以上のことから、本発明（２）に係る鋼製の浸炭部品又は浸炭窒化部品は、粗さ曲線の最大高さ粗さＲｚが６〜１０μｍ、粗さ曲線の平均線を基準とし、平均線を超えてから「平均線＋１μｍ」を超えた場合を１山として、山の数Ｐｃが５ヶ／ｍｍ以上かつ表層部のビッカース硬さが８００以上で、更に、表層部の組織がマルテンサイトと残留オーステナイトの混合組織であることと規定した。
【０１０５】
（Ｄ）生地の鋼の化学組成
本発明に係る鋼製の浸炭部品又は浸炭窒化部品は、その生地の鋼の化学組成について特に規定するものではない。
【０１０６】
しかしながら、より優れた特性を得るために、生地の鋼の化学組成は下記のものであることが好ましい。
【０１０７】
Ｃ：０．１〜０．３％
Ｃは、浸炭焼入れ或いは浸炭窒化焼入れしたときの部品の生地の強度（芯部強度）を確保する作用を有する元素であり、０．１％以上の含有量とすることが好ましい。一方、Ｃの含有量が０．３％を超えると、棒鋼、線材や熱間鍛造後の強度が高くなりすぎて、切削加工性が低下する場合がある。したがって、生地の鋼のＣの含有量は、０．１〜０．３％とすることが好ましい。
【０１０８】
Ｓｉ：０．３〜１．５％
Ｓｉは、焼入れ性及び焼戻し軟化抵抗を高める効果があって、面疲労強度を高めるのに有効な元素であるため、０．３％以上の含有量とすることが好ましい。その含有量が０．５％以上になると、面疲労強度の向上が顕著になる。一方、Ｓｉの含有量が１．５％を超えると、面疲労強度を高める効果が飽和し、また、棒鋼、線材や熱間鍛造後の強度が高くなりすぎて、切削加工性が低下する場合がある。したがって、生地の鋼のＳｉの含有量は、０．３〜１．５％とすることが好ましい。生地の鋼のＳｉのより一層好ましい含有量は０．５〜１．５％である。
【０１０９】
Ｍｎ：０．２〜１．５％
Ｍｎは、焼入れ性を高める効果があって、面疲労強度を高めるのに有効な元素であるため、０．２％以上の含有量とすることが好ましい。その含有量が０．４％以上になると、面疲労強度の向上が顕著になる。一方、Ｍｎの含有量が１．５％を超えると、面疲労強度を高める効果が飽和し、また、棒鋼、線材や熱間鍛造後の強度が高くなりすぎて、切削加工性が低下する場合がある。したがって、生地の鋼のＭｎの含有量は、０．２〜１．５％とすることが好ましい。生地の鋼のＭｎのより一層好ましい含有量は０．４〜１．５％である。
【０１１０】
Ｓ：０．００３〜０．０５％
Ｓは、Ｍｎと結合してＭｎＳを形成し、切削加工性を向上させる作用を有する元素であり、０．００３％以上の含有量とすることが好ましい。一方、Ｓの含有量が多くなると、粗大なＭｎＳを生成しやすくなり、特に、０．０５％を超えると、他の要件を満たしていても面疲労強度が低下する場合がある。したがって、生地の鋼のＳの含有量は、０．００３〜０．０５％とすることが好ましい。
【０１１１】
Ｃｒ：０．５〜３．０％
Ｃｒは、焼入れ性及び焼戻し軟化抵抗を高める効果があって、面疲労強度を高めるのに有効な元素であるため、０．５％以上の含有量とすることが好ましい。その含有量が１．２％以上になると、面疲労強度の向上が顕著になる。一方、Ｃｒの含有量が３．０％を超えると、面疲労強度を高める効果が飽和し、また、棒鋼、線材や熱間鍛造後の強度が高くなりすぎて、切削加工性が低下する場合がある。したがって、生地の鋼のＣｒの含有量は、０．５〜３．０％とすることが好ましい。生地の鋼のＣｒのより一層好ましい含有量は１．２〜２．５％である。
【０１１２】
Ａｌ：０．０１〜０．０５％
Ａｌは、脱酸作用を有すると同時に、Ｎと結合してＡｌＮを形成しやすく、焼入れ部の結晶粒微細化に有効で、面疲労強度を高める効果を有する元素であり、０．０１％以上の含有量とすることが好ましい。一方、Ａｌは、硬質な酸化物系介在物を形成しやすく、その含有量が０．０５％を超えると、他の要件を満たしていても面疲労強度が低下する場合がある。したがって、生地の鋼のＡｌの含有量は、０．０１〜０．０５％とすることが好ましい。
【０１１３】
Ｎ：０．００８〜０．０２５％
Ｎは、Ａｌ、Ｔｉ、Ｎｂ、Ｖと結合してＡｌＮ、ＴｉＮ、ＮｂＮ、ＶＮを形成しやすく、このうちＡｌＮ、ＮｂＮ、ＶＮは結晶粒微細化に有効で、面疲労強度を高める効果があるため、０．００８％以上の含有量とすることが好ましい。一方、Ｎの含有量が多くなると、粗大なＴｉＮが形成されやすくなり、特に、０．０２５％を超えると、他の要件を満たしていても面疲労強度が低下する場合がある。したがって、生地の鋼のＮの含有量は、０．００８〜０．０２５％とすることが好ましい。
【０１１４】
本発明に係る鋼製の浸炭部品又は浸炭窒化部品は、その生地の鋼における不純物元素としてのＰ、Ｔｉ及びＯ（酸素）の含有量が下記のものであることが好ましい。
【０１１５】
Ｐ：０．０２５％以下
Ｐは、粒界偏析して粒界を脆化させやすい元素で、特に、０．０２５％を超えると、他の要件を満たしていても面疲労強度が低下する場合がある。したがって、生地の鋼のＰの含有量は、０．０２５％以下とすることが好ましい。
【０１１６】
Ｔｉ：０．００５％以下
Ｔｉは、Ｎと結合してＴｉＮを形成しやすい元素で、特に、０．００５％を超えると、他の要件を満たしていても面疲労強度が低下する場合がある。したがって、生地の鋼のＴｉの含有量は、０．００５％以下とすることが好ましい。なお、不純物元素としてのＴｉ含有量はできる限り少なくすることが望ましいが、製鋼でのコストを考慮すると、０．００２％以下にすることが一層好ましい。
【０１１７】
Ｏ（酸素）：０．００２％以下
Ｏは、Ａｌと結合して硬質な酸化物系介在物を形成しやすい元素で、特に、０．００２％を超えると、他の要件を満たしていても面疲労強度が低下する場合がある。したがって、生地の鋼のＯの含有量は、０．００２％以下とすることが好ましい。なお、不純物元素としてのＯ含有量はできる限り少なくすることが望ましいが、製鋼でのコストを考慮すると、０．００１％以下にすることが一層好ましい。
【０１１８】
上記の理由から、本発明（３）に係る鋼製の浸炭部品又は浸炭窒化部品の生地の鋼の化学組成を、上述した範囲のＣからＮまでの元素を含有し、残部はＦｅ及び不純物からなり、不純物中のＰ：０．０２５％以下、Ｔｉ：０．００５％以下及びＯ（酸素）：０．００２％以下であることと規定した。
【０１１９】
なお、本発明に係る鋼製の浸炭部品又は浸炭窒化部品の生地の鋼の化学組成は、更により優れた特性を得るために、上記本発明（３）におけるＦｅの一部に代えて、
第１群：Ｍｏ：０．８％以下、
第２群：Ｎｂ：０．０８％以下及びＶ：０．１５％以下のうちの１種又は２種、
の少なくとも１つの群の元素のうち１種以上を含有させたものとすることができる。すなわち、前記第１群と第２群の少なくとも１つの群の元素のうち１種以上を、本発明（３）の生地の鋼におけるＦｅの一部に代えて、含有させてもよい。
【０１２０】
以下、上記の元素に関して説明する。
【０１２１】
第１群：Ｍｏ：０．８％以下
Ｍｏは、焼入れ性及び焼戻し軟化抵抗を高める効果があり、面疲労強度を高めるのに有効な元素である。しかしながら、Ｍｏの含有量が多くなり、特に０．８％を超えると、面疲労強度を高める効果が飽和し、また、棒鋼、線材や熱間鍛造後の強度が高くなりすぎて、切削加工性が低下する場合がある。したがって、生地の鋼のＭｏの含有量は、０．８％以下とすることが好ましい。
【０１２２】
なお、前記したＭｏの効果を確実に得るためには、その含有量を０．１％以上とすることが好ましい。このため、生地の鋼のより望ましいＭｏ含有量は０．１〜０．８％である。
【０１２３】
第２群：Ｎｂ：０．０８％以下及びＶ：０．１５％以下のうちの１種又は２種
Ｎｂは、Ｃ、Ｎと結合してＮｂＣ、ＮｂＮ、Ｎｂ(Ｃ、Ｎ)を形成しやすく、前述したＡｌＮによる焼入れ部の結晶粒微細化を補完するのに有効で、面疲労強度を高める効果がある。しかしながら、Ｎｂの含有量が多くなり、特に０．０８％を超えると、中心偏析部に粗大なＮｂ(Ｃ、Ｎ)が生成しやすくなって、面疲労強度が低下する場合がある。したがって、生地の鋼のＮｂの含有量は、０．０８％以下とすることが好ましい。
【０１２４】
なお、前記したＮｂの効果を確実に得るためには、その含有量を０．０１％以上とすることが好ましい。このため、生地の鋼のより望ましいＮｂ含有量は０．０１〜０．０８％である。
【０１２５】
Ｖは、Ｃ、Ｎと結合してＶＮ、ＶＣを形成しやすく、このうち、ＶＮは前述したＡｌＮによる焼入れ部の結晶粒微細化を補完するのに有効で、面疲労強度を高める効果がある。また、浸炭窒化時にＶＮが析出すると、面疲労強度をより高める効果がある。しかしながら、Ｖの含有量が多くなり、特に０．１５％を超えると、棒鋼、線材や熱間鍛造後の強度が高くなりすぎて、切削加工性が低下する場合がある。したがって、生地の鋼のＶの含有量は、０．１５％以下とすることが好ましい。
【０１２６】
なお、前記したＶの効果を確実に得るためには、その含有量を０．０２％以上とすることが好ましい。このため、生地の鋼のより望ましいＶ含有量は０．０２〜０．１５％である。
【０１２７】
上記のＮｂ及びＶは、そのうちのいずれか１種のみ、又は２種の複合で含有することができる。
【０１２８】
上記の理由から、本発明（４）に係る鋼製の浸炭部品又は浸炭窒化部品の生地の鋼の化学組成を、本発明（３）の生地の鋼におけるＦｅの一部に代えて、Ｍｏ：０．８％以下を含有することと規定した。
【０１２９】
また、本発明（５）に係る鋼製の浸炭部品又は浸炭窒化部品の生地の鋼の化学組成を、本発明（３）又は本発明（４）の生地の鋼におけるＦｅの一部に代えて、Ｎｂ：０．０８％以下及びＶ：０．１５％以下のうちの１種又は２種を含有することと規定した。
【０１３０】
以下、実施例により本発明を更に詳しく説明する。
【実施例】
【０１３１】
表１０に示す鋼ａ〜ｐを１５０ｋｇ真空溶解炉で溶解した後、インゴットに鋳造した。
【０１３２】
【表１０】
2008057017.tif 000012
【０１３３】
各インゴットを１２５０℃で８時間加熱し、一旦室温まで冷却した後、再度１２５０℃で３０分加熱し、仕上げ温度を９５０℃以上として熱間鍛造して、直径３５ｍｍの丸棒を得た。
【０１３４】
次いで、上記の直径が３５ｍｍの各丸棒に、９２０℃で１時間保持して室温まで放冷する処理を行なった後、機械加工により図２に示す形状のローラーピッチング試験用小ローラーを作製した。
【０１３５】
鋼ａ〜ｏのローラーピッチング試験用小ローラーには、ガス浸炭炉を用いて、図３、図８及び図９のいずれかに示す条件で浸炭焼入れ又は浸炭窒化焼入れを行い、次いで、１７０℃で２時間の焼戻しを行った。
【０１３６】
なお、前述のとおり、図８及び図９における−８０℃で２時間保持する処理は、表層部の残留オーステナイトを減少させ、高硬度化を目的とする所謂「サブゼロ処理」である。
【０１３７】
鋼ｐのローラーピッチング試験用小ローラーには、真空浸炭炉を用いて、表面炭素濃度が０．８％で、ビッカース硬さが５５０になる表面からの距離である有効硬化層深さが１．０ｍｍとなる条件で浸炭焼入れを行った後、１７０℃で２時間の焼戻しを行った。なお、焼入れ（油冷）は、油温を８０℃として行った。鋼ｐのローラーピッチング試験用小ローラーに施した上記の熱処理は、後述する表１３の「熱処理条件」欄においては「ｄ」と表記した。
【０１３８】
浸炭焼入れ・焼戻しを行った前記の鋼ａ〜ｐのローラーピッチング試験用小ローラーは、熱処理ひずみを除く目的で、つかみ部の仕上げ加工を行った。
【０１３９】
更に、上記の浸炭焼入れ・焼戻しを行ったローラーピッチング試験用小ローラーの試験部には、表１１の表面仕上げ条件Ａ〜Ｉ、Ｎ及びＯの処理を施した。
【０１４０】
すなわち、研削量が５０μｍの研削（表面仕上げ条件Ａ〜Ｆ）、１段目のショットピーニング（表面仕上げ条件Ｂ〜Ｉ、Ｎ及びＯ）、２段目のショットピーニング（表面仕上げ条件Ｄ〜Ｉ及びＯ）、研磨量が５μｍの研磨（表面仕上げ条件Ｈ）と１０μｍの研磨（表面仕上げ条件Ｉ）の処理を行った。なお、上記のショットピーニングには、直圧式ショットピーニング装置を用いた。
【０１４１】
表１１には、試験部に上記いずれの処理も施さない場合、つまり、試験部が浸炭焼入れ・焼戻しのままの状態の場合を表面仕上げ条件Ｍとして記載した。
【０１４２】
なお、上記の表１１における表面処理条件Ａ〜Ｉは、既に述べた表２中の表面仕上げ条件Ａ〜Ｉと同じ処理である。
【０１４３】
【表１１】
2008057017.tif 000013
【０１４４】
上記のようにして作製したローラーピッチング試験用小ローラーの試験部の表面粗さをJIS B 0601(2001)で規定される方法に準拠し、次に示す条件で測定した。
【０１４５】
・測定方向：試験片軸方向、
・評価長さ：４．０ｍｍ（Ｒｚを求める場合の基準長さ：０．８ｍｍ）、
・測定回数：各５回、
・カットオフ値：０．８ｍｍ、
・測定項目：Ｒａ（算術平均粗さ）、Ｒｚ（最大高さ粗さ）。
【０１４６】
また、上記した表面粗さの測定によって得られた粗さ曲線を用い、粗さ曲線において新たに平均線を超える場合にリセットを行い、その後「平均線＋１μｍ」を超える場合があれば、これを１山として計数し、長さ１ｍｍあたりの平均の山の数を、本発明における山の数Ｐｃとして、山の数（ヶ／ｍｍ）を測定した。なお、既に述べたように、リセットした後に一旦「平均線＋１μｍ」を超えてしまえば、その後に「平均線＋１μｍ」より低くなる場合があっても、平均線を下回って再度リセットされない限り「１山」としてカウントした。
【０１４７】
次いで、ローラーピッチング試験用小ローラーの試験部の表層部のビッカース硬さを、JIS Z 2244(2003)における「ビッカース硬さ試験−試験方法」に準拠して、次の方法で測定した。
【０１４８】
すなわち、前記試験部を小ローラーの軸方向に垂直な面で切断し、その切断面を鏡面研磨して試験部の最表面から０．０３ｍｍの位置で、試験力を１．９６１Ｎとして１０ヶ所測定し、その算術平均値を表層部のビッカース硬さとした。
【０１４９】
また、ビッカース硬さを測定した試験片を、ナイタールで腐食してから、光学顕微鏡によって、試験片の最表面が視野の長辺端部になるようにし、部品内部を含むように、倍率４００倍で各視野の大きさを０．２２ｍｍ×０．１５ｍｍとして４視野撮影し、「表層部の組織」にパーライト及びベイナイトが混在していないかを各視野の写真で調査した。
【０１５０】
更に、上記のようにして得たローラーピッチング試験用小ローラー及び表３に示す鋼γを素材とし、図４に示す形状、すなわち、直径が１３０ｍｍで、接触部のＲ形状が１５０ｍｍＲの形状で、また、Ｒｚが１．２μｍで山の数が０ヶ／ｍｍのローラーピッチング試験用大ローラーを用いて、表４に示した条件で、ローラーピッチング試験を行った。
【０１５１】
なお、上記ローラーピッチング試験用大ローラーは一般的な製造工程、つまり、「焼きならし、試験片加工、ガス浸炭炉による共析浸炭、低温焼戻し及び研磨」の工程によって作製したものである。
【０１５２】
各試験番号について、ローラーピッチング試験における試験数は６とし、縦軸に面圧、横軸にピッチング発生までの繰り返し数をとったＳ−Ｎ線図を作成し、繰り返し数２．０×１０7回での面圧を、面疲労強度とした。なお、小ローラーの試験部の表面が損傷している箇所のうちで、最大のものの面積が１ｍｍ2以上になった場合をピッチング発生とした。
【０１５３】
本発明における面疲労強度の目標は、先に述べたように３５００ＭＰａ以上とした。なお、より望ましい面疲労強度の目標は３７００ＭＰａ以上とした。
【０１５４】
表１２及び表１３に、上記の各試験結果をまとめて、熱処理条件及び表面仕上げ条件とともに示す。
【０１５５】
【表１２】
2008057017.tif 000014
【０１５６】
【表１３】
2008057017.tif 000015
【０１５７】
表１２及び表１３から、本発明で規定する条件から外れた比較例の試験番号の場合には、ローラーピッチング試験における面疲労強度が目標とする３５００ＭＰａに達していないことが明らかである。
【０１５８】
上記の比較例に対し、本発明で規定する条件を満たす本発明例の試験番号の場合のローラーピッチング試験における面疲労強度は、目標とする３５００ＭＰａ以上であり、良好な面疲労強度を有することが明らかである。
【０１５９】
更に、本発明例のうちでも、本発明（３）〜（５）の規定を満たす試験番号４２、試験番号４４、試験番号４７、試験番号５１、試験番号５３、試験番号５６、試験番号６０、試験番号６３及び試験番号７２は、３７００ＭＰａを上回る大きな面疲労強度を有することが明らかである。
【産業上の利用可能性】
【０１６０】
本発明の鋼製の浸炭部品又は浸炭窒化部品は、良好な面疲労強度を有するので、自動車や産業機械の歯車、プーリー及びシャフトなどに用いることができる。
【図面の簡単な説明】
【０１６１】
【図１】本発明における「山」の定義について、粗さ曲線を用いて説明する図である。
【図２】ローラーピッチング試験用小ローラーの形状を示す図である。
【図３】ガス浸炭炉を用いた浸炭焼入れの１つの条件を示す図である。
【図４】ローラーピッチング試験用大ローラーの形状を示す図である。
【図５】鋼α及び鋼βを用いて行った試験番号１〜１８における面疲労強度と算術平均粗さＲａの関係を示す図である。
【図６】鋼α及び鋼βを用いて行った試験番号１〜１８における面疲労強度と最大高さ粗さＲｚの関係を示す図である。
【図７】上記図６の試験番号のうちで、最大高さ粗さＲｚが６〜１０μｍの範囲であったものについて、山の数と面疲労強度の関係を示す図である。
【図８】ガス浸炭炉を用いた浸炭焼入れ及び表層部の残留オーステナイトを減少させ、高硬度化を目的とする所謂「サブゼロ処理」の１つの条件を示す図である。
【図９】ガス浸炭炉を用いた浸炭窒化焼入れ及び表層部の残留オーステナイトを減少させ、高硬度化を目的とする所謂「サブゼロ処理」の別の１つの条件を示す図である。
【図１】
2008057017.tif 000016
【図２】
2008057017.tif 000017
【図３】
2008057017.tif 000018
【図４】
2008057017.tif 000019
【図５】
2008057017.tif 000020
【図６】
2008057017.tif 000021
【図７】
2008057017.tif 000022
【図８】
2008057017.tif 000023
【図９】
2008057017.tif 000024